(57)【特許請求の範囲】
【請求項１】
以下の（ａ）〜（ｃ）成分、
（ａ）成分：４級アンモニウム塩基及び／又は３級アミノ基を有するカチオン性のビニル単量体、
（ｂ）成分：酸基の３５〜８０モル％がアルカリ性物質によって中和されているアニオン性単量体、
（ｃ）成分：ノニオン性単量体、
を水溶液中で溶液重合して得た重合体ゲルから水を除去して得られる高分子重合体であって、前記高分子重合体を０．５質量％含む４％塩化ナトリウム溶液の２５℃における粘度が１０〜１００ｍＰａ・ｓである高分子重合体
を含んで成ることを特徴とする汚泥用脱水剤。
【請求項２】
前記（ａ）成分が、ジメチルアミノエチルメタクリレート、ジメチルアミノエチルアクリレート、及びこれらの塩酸塩、硫酸塩、メチルクロライド第４級塩、ジメチル硫酸第４級塩、ベンジルクロライド第４級塩から成る群から選択される１種以上である請求項１に記載の汚泥用脱水剤。
【請求項３】
前記（ｂ）成分が、アクリル酸及び／又はメタクリル酸である請求項１に記載の汚泥用脱水剤。
【請求項４】
前記（ｃ）成分が、アクリルアミド及び／又はメタクリルアミドである請求項１に記載の汚泥用脱水剤。
【請求項５】
前記（ａ）〜（ｃ）成分のモル比が、（ａ）成分：（ｂ）成分：（ｃ）成分＝１０〜８５：２〜４０：８〜８８である請求項１に記載の汚泥用脱水剤。
【請求項６】
前記（ａ）〜（ｃ）成分のモル比が、（ａ）成分：（ｂ）成分：（ｃ）成分＝１０〜８５：２〜４０：８〜８８であり、かつ、
前記（ａ）と（ｂ）成分のモル比が、（ａ）成分：（ｂ）成分＝０．５〜１５：１である請求項１に記載の汚泥用脱水剤。
【請求項７】
以下の（ａ）〜（ｃ）成分、
（ａ）成分：４級アンモニウム塩基及び／又は３級アミノ基を有するカチオン性のビニル単量体、
（ｂ）成分：酸基の３５〜８０モル％がアルカリ性物質によって中和されているアニオン性単量体、
（ｃ）成分：ノニオン性単量体、
が２０〜７０質量％含まれる水溶液中でこれらを溶液重合する重合工程と、
前記重合工程により得られる重合体ゲルから水を除去する乾燥工程と、
を含むことを特徴とする請求項１に記載の汚泥用脱水剤の製造方法。
【発明の詳細な説明】
【技術分野】
【０００１】
本発明は各種汚泥に添加され、汚泥を凝集させることにより、汚泥の脱水処理の効率を高める汚泥用脱水剤とその製造方法に関する。
【背景技術】
【０００２】
従来、一般産業廃水処理場や下水処理場、し尿処理場等から排出される汚泥の脱水処理には、カチオン性高分子凝集剤が用いられている。カチオン性高分子凝集剤の添加によって汚泥の粗大なフロックが形成されると、汚泥の脱水性は向上する。
【０００３】
近年、環境保護の観点から、産業廃水が高度に処理されるに伴い、廃水処理場や下水処理場、し尿処理場から排出される汚泥は細粒化される傾向がある。その結果、これらの汚泥の脱水効率を低下させている。脱水効率を高めるために、フィルタープレスなどの脱水装置を高負荷運転してもその効果は十分ではない。
【０００４】
このような状況下、脱水機能を発現する凝集剤には一層の性能向上が求められている。
【０００５】
特許文献１には、酸基の３〜３０モル％がアルカリ性物質により中和されてなるアニオン性単量体と、カチオン性単量体及びノニオン性単量体よりなる３種の単量体を重合して両性高分子重合体を製造する方法が開示されている。
【０００６】
特許文献１に記載の乳化重合法で製造される両性高分子重合体は、優れた脱水性能を示す。しかし、本発明者らの検証によれば、乳化重合法以外の方法で製造される両性高分子重合体は脱水性能が低い。
【先行技術文献】
【特許文献】
【０００７】
【特許文献１】特開２０００−２１８２９８
【発明の概要】
【発明が解決しようとする課題】
【０００８】
本発明の目的は、溶液重合法によって製造することができ、各種汚泥に対して優れた脱水性能を発現する粉末状の汚泥用脱水剤及びその製造方法を提供することである。
【課題を解決するための手段】
【０００９】
高分子重合体の重合方法のうち、乳化重合法は、反応中における反応液の粘度変化が少なく、容易に反応熱が除熱できるため、重合温度の範囲は狭くなる。一方、溶液重合法は、重合反応の進行とともに反応液は増粘乃至ゲル化する。反応液がゲル化すると、反応速度が小さくなるばかりでなく、反応液が除熱され難いため、乳化重合法による場合と比較して重合反応における温度履歴は複雑になる。そして、反応速度と温度履歴とは、得られる高分子重合体が発現する脱水性能に大きく影響することを見出した。本発明者らは鋭意検討した結果、溶液重合法によって製造され、優れた脱水性能を有する高分子重合体を見出し、本発明を完成するに至った。
【００１０】
上記課題を解決する本発明は以下に記載するものである。
【００１１】
〔１〕
以下の（ａ）〜（ｃ）成分、
（ａ）成分：４級アンモニウム塩基及び／又は３級アミノ基を有するカチオン性のビニル単量体、
（ｂ）成分：酸基の３５〜８０モル％がアルカリ性物質によって中和されているアニオン性単量体、
（ｃ）成分：ノニオン性単量体、
を水溶液中で溶液重合した後、水を除去して得られる高分子重合体であって、前記高分子重合体を０．５質量％含む４％塩化ナトリウム溶液の２５℃における粘度が１０〜１００ｍＰａ・ｓである高分子重合体
を含んで成ることを特徴とする汚泥用脱水剤。
【００１２】
本発明の汚泥用脱水剤を構成する高分子重合体は、溶液重合法により製造される物に限定される。また、本発明の汚泥用脱水剤は〔２〕〜〔６〕に記載される場合を含む。
【００１３】
〔２〕
前記（ａ）成分が、ジメチルアミノエチルメタクリレート、ジメチルアミノエチルアクリレート、及びこれらの塩酸塩、硫酸塩、メチルクロライド第４級塩、ジメチル硫酸第４級塩、ベンジルクロライド第４級塩から成る群から選択される１種以上である〔１〕に記載の汚泥用脱水剤。
【００１４】
〔３〕
前記（ｂ）成分が、アクリル酸及び／又はメタクリル酸である〔１〕に記載の汚泥用脱水剤。
【００１５】
〔４〕
前記（ｃ）成分が、アクリルアミド及び／又はメタクリルアミドである〔１〕に記載の汚泥用脱水剤。
【００１６】
〔５〕
前記（ａ）〜（ｃ）成分のモル比が、（ａ）成分：（ｂ）成分：（ｃ）成分＝１０〜８５：２〜４０：８〜８８である〔１〕に記載の汚泥用脱水剤。
【００１７】
〔６〕
前記（ａ）〜（ｃ）成分のモル比が、（ａ）成分：（ｂ）成分：（ｃ）成分＝１０〜８５：２〜４０：８〜８８であり、かつ、
前記（ａ）と（ｂ）成分のモル比が、（ａ）成分：（ｂ）成分＝０．５〜１５：１である〔１〕に記載の汚泥用脱水剤。
【００１８】
〔７〕
以下の（ａ）〜（ｃ）成分、
（ａ）成分：４級アンモニウム塩基及び／又は３級アミノ基を有するカチオン性のビニル単量体、
（ｂ）成分：酸基の３５〜８０モル％がアルカリ性物質によって中和されているアニオン性単量体、
（ｃ）成分：ノニオン性単量体、
が２０〜７０質量％含まれる水溶液中でこれらを溶液重合する重合工程と、
前記重合工程により得られる生成物から水を除去する乾燥工程と、
を含むことを特徴とする〔１〕に記載の汚泥用脱水剤の製造方法。
【発明の効果】
【００１９】
本発明の汚泥用脱水剤は、汚泥に対する凝集性能及び脱水性能が高い。また、本発明の汚泥用脱水剤は、溶液重合法により通常の装置を用いて製造が可能である。
【発明を実施するための形態】
【００２０】
本発明の汚泥用脱水剤は、所定の高分子重合体を含んで構成される。この高分子重合体は、以下の（ａ）〜（ｃ）成分が、水溶液中で共重合されて得られる両性高分子重合体である。
【００２１】
［１］（ａ）成分
（ａ）成分は、４級アンモニウム塩基及び／又は３級アミノ基を有するカチオン性のビニル単量体である。このカチオン性のビニル単量体としては、ジメチルアミノエチルアクリレート、ジメチルアミノエチルメタクリレート、及びこれらの塩酸塩や硫酸塩、メチルクロライド第４級塩、ジメチル硫酸第４級塩、ベンジルクロライド第４級塩や、
ジメチルジアリルアンモニウムクロライドが例示される。これらの中でもジメチルアミノエチルアクリレート、ジメチルアミノエチルメタクリレート、及びこれらの塩酸塩や硫酸塩、メチルクロライド第４級塩、ジメチル硫酸第４級塩、ベンジルクロライド第４級塩を用いることが好ましい。これらは単独又は２種以上が組み合わされて使用される。
【００２２】
［２］（ｂ）成分
（ｂ）成分は、酸基の３５〜８０モル％がアルカリ性物質によって中和されているアニオン性単量体である。アニオン性単量体としては、アクリル酸、メタクリル酸、マレイン酸、フマル酸、イタコン酸、シトラコン酸等の一塩基性酸及び二塩基酸が例示される。これらの中でもアクリル酸及び／又はメタクリル酸（以下、「（メタ）アクリル酸」と記載する）を用いることが好ましい。これらは単独又は２種以上が組み合わされて使用される。
【００２３】
高分子重合体の製造にあたっては、これらのアニオン性単量体は、酸基の３５〜８０モル％がアルカリ性物質によって中和されてから重合に供される。酸基の中和が３５モル％未満又は８０モル％超の場合には、凝集性能や脱水性能が著しく低下する。酸基の中和に使用されるアルカリ性物質は特に限定されないが、水酸化ナトリウム、水酸化カリウム等の金属水酸化物や水酸化アンモニウムが例示される。
【００２４】
［３］（ｃ）成分
（ｃ）成分は、ノニオン性単量体である。ノニオン性単量体としては、（メタ）アクリルアミド、（メタ）アクリロニトリル、メチル（メタ）アクリレート、ヒドロキシルエチル（メタ）アクリレートが例示される。これらの中でも（メタ）アクリルアミドを用いることが好ましい。これらは単独又は２種以上が組み合わされて使用される。
【００２５】
［４］（ａ）〜（ｃ）成分の配合比率
高分子重合体の製造にあたって使用される上記（ａ）〜（ｃ）成分の配合比率は、モル比で（ａ）成分：（ｂ）成分：（ｃ）成分＝１０〜８５：２〜４０：８〜８８であることが好ましく、１０〜８０：２〜３５：１０〜８８であることが特に好ましい。
【００２６】
また、上記（ａ）〜（ｃ）成分の配合比率を充足し、かつ、（ａ）、（ｂ）成分の配合比率が、モル比で（ａ）成分：（ｂ）成分＝０．５〜１５：１であることが好ましく、０．６〜１４：１であることが特に好ましい。（ａ）成分の（ｂ）成分に対するモル比が０．５倍未満である場合は、得られる高分子重合体のアニオン性が強くなりすぎ、汚泥の凝集性能が著しく損なわれる。一方、（ａ）成分の（ｂ）成分に対するモル比が１５倍を超える場合、得られる高分子重合体が有する汚泥の凝集性能は、従来のカチオン性高分子が有する汚泥の凝集性能と殆ど変わらない。
【００２７】
（ａ）〜（ｃ）成分が上記の比率で製造される高分子重合体は、汚泥の凝集性能や脱水性能が特に高い。
【００２８】
［５］高分子重合体の製造方法
本発明の汚泥用脱水剤を構成する高分子重合体（以下、「本高分子重合体」ともいう）は、上記（ａ）〜（ｃ）成分を水溶液中で溶液重合した後、水を除去して得られる。
【００２９】
本発明でいう溶液重合法とは、単量体と、前記単量体を重合させて得られる重合体とがともに溶解する溶媒である水を用いて、水中で前記単量体を重合させる方法である。但し、重合過程において不可避的に加えられる少量の有機溶媒の存在を否定するものではない。いわゆる乳化重合法は本発明でいう溶液重合法には含まない。乳化重合法による生成物には、油脂や界面活性剤等が残存する。一方、溶液重合法による生成物は、高分子重合体と未反応単量体、溶媒（水）、少量の重合開始剤のみである。そのため、溶液重合法によって製造される高分子重合体は、汚泥用脱水剤として用いるのに好適である。
【００３０】
また、本高分子重合体は、断熱的重合法によって製造されることが好ましい。断熱的重合法とは、水溶液重合法のうち、重合反応中に外部からの人為的な加熱や除熱を行わずに重合反応を進行させる方法である。重合容器が断熱処理されているか否か、又は重合容器が温度制御されているか否かを表すものではない。断熱的重合法においては、重合反応の進行に伴い、反応熱により反応温度（反応液の温度）は上昇する。重合反応がほぼ完結すると温度上昇は停止し、最高温度に達する。断熱的重合法においては、重合反応中に温度が制御されない。そのため、重合温度の範囲は広い。
【００３１】
例えば、本高分子重合体は以下の方法で製造される
先ず、上記（ａ）〜（ｃ）成分が混合する単量体水溶液を調製する。
【００３２】
単量体水溶液はどのような方法で調製してもよいが、例えば、上記（ａ）〜（ｃ）成分を単に水に溶解させることによって調製できる。
【００３３】
又は、上記（ａ）、（ｃ）成分と、酸基が中和される前の（ｂ）成分にかかるアニオン性単量体と、が混合する水溶液を調製しておき、ここに所定量のアルカリ性物質を加えることにより調製してもよい。水溶液にアルカリ性物質が加えられると、該アニオン性単量体の酸基が中和されて上記（ｂ）成分となる。アニオン性単量体としてアクリル酸が使用される場合には、アルカリ性物質を用いて水溶液のｐＨを４．０〜４．９に調整することにより、アクリル酸の酸基の３５〜８０モル％が前記アルカリ性物質により中和される。
【００３４】
ジメチルアミノエチルアクリレート、ジメチルアミノエチルメタクリレート、及びこれらの塩酸塩や硫酸塩、メチルクロライド第４級塩、ジメチル硫酸第４級塩、ベンジルクロライド第４級塩などのカチオン性単量体はエステル基構造を有する。これらエステル基構造を有するカチオン性単量体はアルカリ性物質によって加水分解される恐れがある。そのため、これらのカチオン性単量体を含む水溶液にアルカリ性物質を加える場合には、この水溶液をできるだけ低温としておくことが好ましい。また、水溶液にアルカリ性物質を添加する際には、水溶液を強く撹拌しながらゆっくりと添加することにより、添加されたアルカリ性物質を迅速に拡散させることが好ましい。
【００３５】
単量体水溶液中における単量体の濃度は、２０〜７０質量％であり、３０〜６０質量％が好ましい。単量体の濃度が２０質量％未満である場合は、重合の進行が遅くなり、結果的に製品中の残存モノマーが増加する。単量体の濃度が７０質量％を超える場合は、重合が急速に進行するとともに、水の蒸発により発泡し、設備トラブルを引き起こす場合がある。
【００３６】
アニオン性単量体の酸基の３５〜８０モル％が中和されている場合、単量体水溶液のｐＨは概ね３．５〜５．５となる。前述の通り、アニオン性単量体としてアクリル酸を使用する場合の単量体水溶液のｐＨは４．０〜４．９となる。
【００３７】
その後、窒素ガス等を用いて単量体水溶液中の溶存酸素を除去後、重合反応を開始させる。重合反応の開始は、上記方法で調製した単量体水溶液に重合開始剤を添加することにより行う。重合開始温度、即ち重合開始時における単量体水溶液の温度は−５〜３０℃が好ましい。単量体濃度が高い場合には重合開始温度は低めにし、単量体濃度が低い場合には重合開始温度は高めに設定する。重合開始剤としては、レドックス重合開始剤や光重合開始剤が好ましい。
【００３８】
レドックス開始剤は、公知の酸化剤と還元剤とを組み合わせることにより調製できる。酸化剤としては、過硫酸アンモニウム、過硫酸カリウム、過酸化水素、ターシャリーブチルハイドロパーオキサイドが例示される。還元剤としては、硫酸第一鉄、硫酸第一鉄アンモニウム、亜硫酸水素ナトリウム、トリメチルアミンが例示される。レドックス開始剤の添加量は、酸化剤、還元剤ともに単量体水溶液の質量に対して１〜２００ｐｐｍが好ましい。酸化剤、還元剤の各水溶液を重合開始の直前に単量体水溶液に加えることにより重合を開始させることができる。
【００３９】
光重合開始剤としては、ベンゾフェノン、アンスラキノン、アシルホスフィンオキサイド化合物、アゾ化合物が例示される。光重合開始剤の添加量は、単量体水溶液の質量に対して２００〜５０００ｐｐｍが好ましい。光重合開始剤を単量体水溶液に加え、光重合開始剤の最大吸収波長の光を含む光を照射することにより重合を開始させることができる。光源としては、高圧水銀灯、低圧水銀灯等が挙げられる。
【００４０】
単量体水溶液には、重合反応後半の高温時における重合を促進させる目的でアゾ系重合開始剤を添加しておいても良い。
【００４１】
アゾ系重合開始剤としては、２，２’−アゾビス（４−メトキシ−２，４−ジメチルバレロニトリル）、４，４’−アゾビス（４−シアノ吉草酸、２，２’−アゾビス（２，４−ジメチルバレロニトリル）、２，２’−アゾビス（２−メチルプロピオニトリル）、２，２’−アゾビス（２−メチルブチロニトリル）、２，２’−アゾビス（２−アミジノプロパン）二塩酸塩、２，２’−アゾビス［２−（２−イミダゾリン−２−イル）プロパン］二塩酸塩、２，２’−アゾビス［２−（３，４，５，６−テトラヒドロピリミジン−２−イル）プロパン］二塩酸塩、ジメチル２，２’−アゾビス（２−メチルプロピオネート）、４，４’−アゾビス（４−シアノペンタン酸）、１，１’−アゾビス（シクロヘキサン−１−カルボニトリル）、２，２’−アゾビス｛２−メチル−Ｎ−［１，１−ビス（ヒドロキシメチル）−２−ヒドロキシルエチル］−プロピオンアミド、２，２’−アゾビス［２−メチル−Ｎ−（２−ヒドロキシエチル）−プロピオンアミド］、２，２’−アゾビス［Ｎ−（２−プロペニル）−２−メチルプロピオンアミド］が例示される。これらは単独で用いても、２種以上を併用しても良い。
【００４２】
アゾ系重合開始剤の添加量は、単量体水溶液の質量に対して合計で１００ｐｐｍ以上が好ましく、２００〜１００００ｐｐｍが特に好ましい。アゾ系重合開始剤が水溶性である場合は、アゾ系重合開始剤を単量体水溶液に直接添加してもよいし、アゾ系重合開始剤を水溶液としてから添加してもよい。アゾ系重合開始剤が非水溶性である場合には、アゾ系重合開始剤を単量体水溶液に直接添加しても重合が開始し難い場合がある。この場合には、連鎖移動性が比較的小さく、かつ水に混合されやすいメタノール等の極性有機溶剤にアゾ系重合開始剤を溶解してから単量体水溶液に添加すればよい。
【００４３】
単量体水溶液には、前述の単量体、重合開始剤の他、必要に応じて連鎖移動剤、ｐＨ調整剤等を加えてもよい。
【００４４】
重合反応は断熱的に行う。この場合、通常、重合反応は重合開始後３０分〜５時間で５０〜１００℃の最高温度に達し、ほぼ完結する。重合反応によって得られる重合体を含む水溶液は、常温でゲル状である（以下、これを「重合体ゲル」ともいう）。
【００４５】
重合反応は、適当な反応容器中で回分的に行うこともできるし、ベルトコンベア等のベルトの上に単量体水溶液を連続的に流し込み、連続的に重合反応を行うこともできる。
【００４６】
上記重合反応によって得られる重合体ゲルは、残留しているアクリルアミド等の単量体の含有量の低減を目的として、熱処理を行ってもよい。熱処理は、反応容器内やベルトコンベア上で重合体ゲルを加熱することにより行う。又は、重合体ゲルを適当な大きさに切断してビニル袋などに密閉包装後、湯浴等の加熱浴中で加熱することにより行う。熱処理条件は７０〜１００℃で、１〜５時間が好ましい。
【００４７】
熱処理後の重合体ゲルを、公知の方法で乾燥及び粉砕することにより、粉末状の本高分子重合体を得ることができる。本高分子重合体の粉末の粒度が大き過ぎると、本高分子重合体を水に溶解させるのに時間がかかる。一方、粉末の粒度が細か過ぎると、本高分子重合体を水に添加する際に、表面がゲル化した粒子状のいわゆる継粉を形成して溶解し難い。本高分子重合体の粒度は、２０〜８０メッシュの範囲内の粒子が全体の５０質量％以上であることが好ましく、８０質量％以上であることが特に好ましい。
【００４８】
［６］高分子重合体
上記のようにして得られる本高分子重合体は、該高分子重合体を０．５質量％含む４％塩化ナトリウム水溶液の２５℃における粘度が１０〜１００ｍＰａ・ｓとなり、１５〜９０ｍＰａ・ｓとなることが好ましい。粘度が１０ｍＰａ・ｓ未満の場合は、汚泥を十分に脱水させるのに必要な高分子重合体の添加量が多くなり経済的でない。粘度が１００ｍＰａ・ｓを超える場合は、形成される汚泥のフロックに粘性が生じて脱水性能が低下する。
【００４９】
［７］汚泥用脱水剤
本発明の汚泥用脱水剤は、本高分子重合体を含んで構成される。本発明の汚泥用脱水剤には、本発明の効果を奏する範囲において他の成分、例えば、硫酸バンドやポリ硫酸鉄などの凝集剤が配合されていても良い。また、本高分子重合体の溶解液を安定に維持するために、硫酸水素ナトリウム、硫酸ナトリウム又はスルファミン酸等の添加物が配合されていてもよい。
【００５０】
［８］汚泥用脱水剤の使用方法
本発明の汚泥用脱水剤を用いる汚泥の処理は以下のように行われる。
【００５１】
先ず、汚泥用脱水剤の０．２〜１．０質量％水溶液を調製する（以下、この水溶液を「汚泥用脱水剤水溶液」ともいう）。次に、この汚泥用脱水剤水溶液を処理対象の汚泥に添加して汚泥のフロック形成を促進させる。汚泥用脱水剤の添加量は、汚泥の固形分質量に対し、高分子重合体として０．１〜５質量％が好ましく、０．３〜２質量％が特に好ましい。
【００５２】
上記のようにして得られる汚泥のフロックは、ベルトプレス、スクリュウプレス、フィルタープレス等の圧搾脱水機や、遠心分離機、真空濾過機等の圧力脱水機等を用いて脱水処理される。本発明の汚泥用脱水剤が添加された汚泥は、粗大なフロックが形成される。そのため、処理汚泥が脱水されやすくなり、脱水ケーキの含水率が低減される。また、上記脱水機の脱水効率が上がり、単位時間当たりの汚泥処理量が増大する。
【００５３】
本発明の汚泥用脱水剤は、一般産業廃水処理場や下水処理場、し尿処理場から排出される汚泥や、有機性産業廃水の処理工程から排出される汚泥に対して好適に用いられる。有機性産業廃水は、有機物を多量に含み、ＢＯＤ値が高く、微生物により浄化される廃水である。例えば、パン製造工場、清涼飲料水製造工場、ハム製造工場などの食品工場から排出される廃水や、屠場から排出される廃水、石油化学工場から排出される廃水等が挙げられる。汚泥としては、例えば、生汚泥、余剰活性汚泥、余剰活性汚泥と初沈生汚泥との混合汚泥、及びそれらを消化した消化汚泥が挙げられる。また、一般産業廃水処理で生じる生物性汚泥、凝集汚泥を含む混合汚泥等に特に効果がある。
【００５４】
また、本発明の汚泥処理剤は、ポリ塩化アルミニウム、硫酸バンド、塩化第２鉄、硫酸第１鉄、硫酸第２鉄、ポリ鉄（ポリ硫酸鉄、ポリ塩化鉄）、アルミン酸ソーダ等の無機凝結剤と併用することもできる。本発明の汚泥用脱水剤と前記無機凝結剤とを併用する場合は、汚泥に添加する順序を問わず効果を発揮する。
【実施例】
【００５５】
以下、実施例によって本発明を具体的に説明する。本発明はこれらの実施例に限定されるものではない。
【００５６】
〔高分子重合体の０．５％塩粘度の測定方法〕
０．５０質量％の高分子重合体水溶液２００ｍＬに塩化ナトリウム８．０ｇを加えて溶解し、試料溶液を調製した。この試料溶液を２５℃とし、ＢＬ型回転粘度計を用いてこの試料溶液の粘度を測定した。測定された粘度は粘度計の補正式により補正し、「０．５％塩粘度」とした。
【００５７】
（実施例１）
７９質量％ジメチルアミノエチルアクリレートメチルクロライド（以下、「ＤＡＣ」と略記する）４級化水溶液、７８質量％ジメチルアミノエチルメタクリレートメチルクロライド（以下「ＤＭＣ」と略記する）４級化水溶液、８０質量％アクリル酸（以下、「ＡＡ」と略記する）水溶液、５０質量％アクリルアミド（以下、「ＡＡＭ」と略記する）水溶液を、表１に示す割合で混合した。この混合された単量体の水溶液に水を加えて、単量体濃度が３８質量％となるように調整した。この水溶液のｐＨは２．４であった。この溶液１４００ｇにアクリル酸の中和率が３５モル％になるように、２０質量％水酸化ナトリウム５５．８ｇを攪拌下に添加した。その時の溶液はｐＨ４．０であった。
【００５８】
次いで、２，２’−アゾビス（２−アミジノプロパン）二塩酸塩（以下、「Ｖ−５０」と略記する。）を２．３ｇ含む水溶液５０ｇを単量体水溶液中に添加し、０℃まで冷却した。このＶ−５０が添加されている単量体水溶液をステンレス製のジュワー瓶に投入した。その後、ジュワー瓶内の単量体水溶液に窒素を５  Ｌ／ｍｉｎの速度で導入して十分に脱酸素した。
【００５９】
過硫酸アンモニウム（１質量％水溶液として用いた）を単量体質量に対して５ｐｐｍ量と、硫酸第一鉄アンモニウム（１質量％水溶液として用いた）を単量体質量に対して３ｐｐｍ量とを、それぞれシリンジに取り、これらを同時にジュワー瓶に投入し、素早く攪拌して重合反応を開始させた。
【００６０】
重合反応開始後、３時間放置して断熱的に重合反応を継続させた。これにより、ゲル状の高分子重合体を得た。その後、得られたゲル状の高分子重合体をジュワー瓶内から取り出し、ゲル状物の中心部を細断し、肉挽器を用いて約２〜３ｍｍ径の粒状に粉砕した。この粒状のゲル状物約５０ｇをシャーレに取り、温風循環式乾燥機を用いて７０℃で２時間乾燥させた。その後、高速回転刃式粉砕機を用いて１分間粉砕して高分子重合体の粉状物を得た。この粉状物は篩を用いて分級し、２０〜６０メッシュサイズの粉状物を採取して物性測定用サンプルとした。
【００６１】
物性測定用サンプルを用いて測定した０．５％塩粘度は４６ｍＰａ・ｓであった。結果は表１に示した（Ａ−１）。
【００６２】
（実施例２−３、比較例１−２）
実施例１と全く同様にして、単量体溶液を調製した。単量体水溶液のｐＨは２．４であった。この溶液に表１に示す所定のアクリル酸の中和率になるように、所定量の２０質量％水酸化ナトリウムを攪拌下に添加し、調整した。表１にその時のｐＨを示した。
その後、この単量体水溶液を実施例１と同様の方法によって断熱的に重合し、ゲル状の高分子重合体を得た。
【００６３】
ゲル状の高分子重合体は、実施例１と同一の方法により粉状物とし、これを用いて０．５％塩粘度を測定した。結果は表１に示した（Ａ−２、Ａ−３、Ｃ−１、Ｃ−２）。
【００６４】
（実施例４）
７９質量％ＤＡＣ４級化水溶液、８０質量％ＡＡ水溶液、５０質量％ＡＡＭ水溶液を、表１に示す割合で混合した。この混合された単量体を、単量体濃度４０質量％となるように水を加えて調整した。この水溶液のｐＨは２．３であった。この溶液に表１に示す所定のアクリル酸の中和率になるように、所定量の８％（ｖ／ｖ）アンモニア水溶液量を攪拌下に添加し、調整した。表１にその時のｐＨを示した。
【００６５】
次いで、Ｖ−５０を２．３ｇ含む水溶液５０ｇを単量体水溶液中に添加し、０℃まで冷却した。
【００６６】
このＶ−５０が添加されている単量体水溶液を実施例１と同様の方法によって断熱的に重合し、ゲル状の高分子重合体を得た。
【００６７】
ゲル状の高分子重合体は、実施例１と同一の方法により粉状物とし、これを用いて０．５％塩粘度を測定した。結果は表１に示した（Ａ−４）。
【００６８】
（実施例５−６、比較例３−４）
実施例４と全く同様にして、単量体溶液を調製した。単量体水溶液のｐＨは２．３であった。この溶液に表１に示す所定のアクリル酸の中和率になるように、所定量の８％（ｖ／ｖ）アンモニア水溶液量を攪拌下に添加し、調整した。表１にその時のｐＨを記載した。その後、この単量体水溶液を実施例４と同様の方法によって断熱的に重合し、ゲル状の高分子重合体を得た。
【００６９】
ゲル状の高分子重合体は、実施例１と同一の方法により粉状物とし、これを用いて０．５％塩粘度を測定した。結果は表１に示した（Ａ−５、Ａ−６、Ｃ−３、Ｃ−４）。
【００７０】
（実施例７）
７９質量％ＤＡＣ４級化水溶液、８０質量％ＡＡ水溶液、５０質量％ＡＡＭ水溶液を、表１に示す割合で混合した。この混合された単量体を、単量体濃度３９質量％となるように水を加えて調整した。この単量体の水溶液のｐＨは２．４であった。この溶液に表−１に示す所定のアクリル酸の中和率になるように、所定量の８％アンモニア水溶液量を攪拌下に添加し、調整した。表１にその時のｐＨを示した。
【００７１】
その後、この単量体水溶液をステンレス製のジュワー瓶に投入した。ジュワー瓶内の単量体水溶液に窒素を５  Ｌ／ｍｉｎの速度で６０分間導入して十分に脱酸素するとともに、単量体水溶液の温度を１０℃とした。Ｖ−５０を単量体質量に対して１０００ｐｐｍ量と、重亜硫酸水素ナトリウムを同２０ｐｐｍ量とを単量体水溶液中に添加した。
【００７２】
次いで、反応容器の上方から１００Ｗブラックライトを用いて６．０ｍＷ／ｃｍ２の照射強度で６０分間光照射して重合を行い、ゲル状の高分子重合体を得た。
【００７３】
ゲル状の高分子重合体は、実施例１と同一の方法により粉状物とし、これを用いて０．５％塩粘度を測定した。結果は表１に示した（Ａ−７）。
【００７４】
（実施例８−９、比較例５−６）
実施例７と全く同様にして、単量体溶液を調製した。単量体溶液のｐＨは２．４であった。
この溶液に表１に示す所定のアクリル酸の中和率になるように、所定量の８％（ｖ／ｖ）アンモニア水溶液量を攪拌下に添加し、調整した。表１にその時のｐＨを示した。その後、この単量体水溶液を実施例７と同様の方法によって光開始重合し、ゲル状の高分子重合体を得た。
【００７５】
ゲル状の高分子重合体は、実施例１と同一の方法により粉状物とし、これを用いて０．５％塩粘度を測定した。結果は表１に示した（Ａ−８、Ａ−９、Ｃ−５、Ｃ−６）。
【００７６】
【表１】
0005683219.tif 000002
【００７７】
（評価例１）
し尿処理場から採取した混合汚泥（固形物濃度２．５質量％、ｐＨ６．６）に、無機凝結剤である硫酸バンドを２５００ｐｐｍ（質量）添加した汚泥試料１５０ｍＬを３００ｍＬビーカーに採取した。この汚泥試料に対して、高分子重合体（Ａ−１）〜（Ａ−３）及び（Ｃ−１）〜（Ｃ−２）の０．２０質量％水溶液をそれぞれ加えた。高分子重合体の添加量は、汚泥の固形物量に対して各高分子重合体を固形物量として１．２質量％とした。
【００７８】
高分子重合体が添加された汚泥試料を、英国トライトン社製ＣＳＴミキサーを用いて１０００ｒｐｍで３０秒間撹拌することにより凝集処理を行った。
【００７９】
凝集処理後の汚泥試料中に生成したフロックのサイズを目視により測定した。次にこの凝集処理後の汚泥試料を６０メッシュのステンレス製濾過管に注ぎ、１０秒後の濾水量をメスシリンダーを用いて測定した。
【００８０】
ステンレス製濾過管上に残存した汚泥を６０メッシュのナイロン（登録商標）製の布に包み、遠沈管式遠心分離器を用いて２０００ｒｐｍで５分間脱水し、脱水ケーキを得た。この脱水ケーキ中の含水量を常法により測定した。結果は表２に示した。
【００８１】
【表２】
0005683219.tif 000003
【００８２】
実施例１〜３は、汚泥に形成されたフロックサイズが大きいため、ろ水量が多くなり、その結果、脱水ケーキの含水率を低下させることができた。一方、比較例１〜２は、汚泥に形成されたフロックサイズが小さいため、ろ水量が少なくなり、その結果、脱水ケーキの含水率を十分に低下させることができなかった。
【００８３】
（評価例２）
下水処理場から採取した下水消化汚泥（固形物濃度１．８質量％、ｐＨ６．１）に、無機凝結剤であるポリ硫酸鉄を１０００ｐｐｍ（質量）添加した汚泥試料１５０ｍＬを３００ｍＬビーカーに採取した。この汚泥試料に対して、高分子重合体（Ａ−４）〜（Ａ−６）及び（Ｃ−３）〜（Ｃ−４）の０．２０質量％の各水溶液を加えた。高分子重合体の添加量は、汚泥の固形物量に対して各高分子重合体を固形物量として１．１質量％とした。
【００８４】
高分子重合体が添加された汚泥試料を、英国トライトン社製ＣＳＴミキサーを用いて１０００ｒｐｍで３０秒間撹拌することにより凝集処理を行った。
【００８５】
凝集処理後の汚泥試料中に生成したフロックのサイズを目視により測定した。次にこの凝集処理後の汚泥試料を６０メッシュのステンレス製濾過管に注ぎ、１０秒後の濾水量をメスシリンダーを用いて測定した。
【００８６】
ステンレス製濾過管上に残存した汚泥を６０メッシュのナイロン（登録商標）製の布に包み、遠沈管式遠心分離器を用いて２０００ｒｐｍで５分間脱水し、脱水ケーキを得た。この脱水ケーキ中の含水量を常法により測定した。結果は表３に示した。
【００８７】
【表３】
0005683219.tif 000004
【００８８】
実施例４〜６は、汚泥に形成されたフロックサイズが大きいため、ろ水量が多くなり、その結果、脱水ケーキの含水率を低下させることができた。一方、比較例３〜４は、汚泥に形成されたフロックサイズが小さいため、ろ水量が少なくなり、その結果、脱水ケーキの含水率を十分に低下させることができなかった。
【００８９】
（評価例３）
下水処理場から採取した混合生汚泥（固形物濃度２．６質量％、ｐＨ６．０）に、無機凝結剤であるポリ硫酸鉄を１０００ｐｐｍ（質量）添加した汚泥試料１５０ｍＬを３００ｍＬビーカーに採取した。この汚泥試料に対して、高分子重合体（Ａ−７）〜（Ａ−９）及び（Ｃ−５）〜（Ｃ−６）の０．２０質量％の各水溶液を加えた。高分子重合体の添加量は、汚泥の固形物量に対して各高分子重合体を固形物量として０．６２質量％とした。
【００９０】
高分子重合体が添加された汚泥試料を、英国トライトン社製ＣＳＴミキサーを用いて１０００ｒｐｍで３０秒間撹拌することにより凝集処理を行った。
【００９１】
凝集処理後の汚泥試料中に生成したフロックのサイズを目視により測定した。次にこの凝集処理後の汚泥試料を６０メッシュのステンレス製濾過管に注ぎ、１０秒後の濾水量をメスシリンダーを用いて測定した。
【００９２】
ステンレス製濾過管上に残存した汚泥を６０メッシュのナイロン（登録商標）製の布に包み、遠沈管式遠心分離器を用いて２０００ｒｐｍで５分間脱水し、脱水ケーキを得た。この脱水ケーキ中の含水量を常法により測定した。結果は表４に示した。
【００９３】
【表４】
0005683219.tif 000005
【００９４】
実施例７〜９は、汚泥に形成されたフロックサイズが大きいため、ろ水量が多くなり、その結果、脱水ケーキの含水率を低下させることができた。一方、比較例５〜６は、汚泥に形成されたフロックサイズが小さいため、ろ水量が少なくなり、その結果、脱水ケーキの含水率を十分に低下させることができなかった。